(57)【特許請求の範囲】
【請求項１】
質量％で、Ｃ：０．００８％以下、Ｓｉ：１．５％〜３．５％、Ａｌ：０．２％〜３．０％、１．９％≦（％Ｓｉ＋％Ａｌ）、Ｍｎ：０．０２〜１．０％、Ｓ：０．００１５％以下、Ｎ：０．００２０％以下、Ｔｉ：０．００８％以下を含み、残部Ｆｅ及び不可避的不純物の組成よりなるスラブをスラブ加熱し、熱延し、熱延板を焼鈍することなく冷延し、仕上焼鈍を行うことにより無方向性電磁鋼板を製造する方法において、前記スラブを１０５０〜１１５０℃の範囲で加熱して粗圧延し、粗圧延後の粗バーを、粗圧延と仕上圧延の間のテーブル上で１０５０〜１１５０℃の範囲で加熱し、仕上前面温度を１０５０〜１１５０℃、仕上後面温度を１０００℃以上の条件で熱間仕上圧延を行うと共に熱間仕上圧延後１秒〜７秒間無注水とし、しかる後、注水冷却して７００℃以下の温度で巻き取ることを特徴とする無方向性電磁鋼板の製造方法。
【請求項２】
前記スラブが、更に、質量％で、ＲＥＭ、Ｍｇ、Ｃａ、Ｓｎ、Ｓｂ、Ｃｕの１種または２種以上を各々の含有量で０．０００５％〜０．３０％含むことを特徴とする請求項１に記載の無方向性電磁鋼板の製造方法。
【発明の詳細な説明】
【技術分野】
【０００１】
本発明は、高級グレードの無方向性電磁鋼板の製造方法に関し、特に、熱延板焼鈍を省略して、熱延板焼鈍を付加した製品と同等以上の磁気特性を有する無方向性電磁鋼板が得られる製造方法を提供するものである。
【背景技術】
【０００２】
通常、無方向性電磁鋼板の高級グレード（ＪＩＳ  ５０Ａ４７０以上）は、スラブをスラブ加熱し、熱延して熱延板とし、これを熱延板焼鈍する。熱延板焼鈍は、いわゆるリジングの発生防止と、製品磁気特性の改善のために行い、その後、酸洗、冷延、仕上焼鈍、そして必要に応じてコーティングし、製品とする。しかし、この熱延板焼鈍を採用することにより、製造コストの上昇のみならず、製造工程の延長に伴う納期管理、工程管理の煩雑さを避けることができなかった。
【０００３】
そこで、この熱延板焼鈍を省略する方法として、特許文献１にＣ：０．００８％以下、１．８％≦（％Ｓｉ＋２×％Ａｌ）≦５％、Ｍｎ：０．０２〜０．５％、Ｓ：０．００１５％以下、Ｎ：０．００２０％以下、残部鉄よりなる無方向性電磁鋼スラブをスラブ加熱し、熱間圧延するに際して、仕上温度（仕上後面温度を意味する）を少なくとも１０００℃以上とすると共に熱間仕上圧延後１秒〜７秒間無注水とし、しかる後、注水冷却して７００℃以下の温度で巻き取ることを特徴とする高級無方向性電磁鋼板用熱延板の製造方法が提案されている。この方法の要旨とするところは、Ｓ，Ｎの含有量を低減し、熱間仕上温度を１０００℃以上とし、無注水時間をとることにより、熱延板の金属組織を従来法では加工組織であったものを、再結晶を促進した組織に変え、熱延板焼鈍材並に磁気特性を向上することにある。
【０００４】
また、特許文献２に、Ｃ：０．００８％以下、１．８％≦（％Ｓｉ＋２×％Ａｌ）≦５％、Ｍｎ：０．０２〜０．５％、Ｓ：０．００１５％以下、Ｎ：０．００２０％以下、残部鉄よりなる無方向性電磁鋼スラブを１１００℃〜１２００℃でスラブ加熱し、熱間仕上圧延するに際して、上側と下側のロールの周速を少なくとも５％以上異ならせる異周速圧延を少なくとも１パス実施し、熱間仕上温度（仕上後面温度を意味する）を少なくとも９５０℃以上とすると共に、熱間仕上圧延後１秒〜７秒間無注水とし、しかる後、注水冷却して７００℃以下の温度で巻き取ることを特徴とする高級無方向性電磁鋼板用熱延板の製造方法が提案されている。
【０００５】
特許文献１によれば、熱延板焼鈍を付加した製品と同等以上の製品を得られるものの、仕上後面温度を安定して１０００℃以上確保するには、スラブ加熱温度を１２００℃程度以上に高めにせざるを得なかった。スラブ加熱を高温にするとＳ，Ｎの固溶量が増え、続く熱延で微細析出物を生成するため、特許文献１ではこの悪影響を避けるべく、Ｓ：０．００１５％以下、Ｎ：０．００２０％以下として、Ｓ，Ｎの固溶量を予め少なくしているのであるが、少量といえども生成する微細析出物により磁気特性を更に良くすることは難しかった。
【０００６】
また、特許文献２によれば、スラブ加熱を１１００〜１２００℃とし、仕上後面温度を９５０℃以上と特許文献１の方法よりも下げることができるが、仕上圧延で異周速圧延を行うため、熱延板の形状制御や板厚のばらつきが大きく、これに起因する製品の鋼板形状、板厚のばらつきが大きいという欠点があった。
【０００７】
【特許文献１】特公昭６２−６１６４４号公報
【特許文献２】特開平３−１３８３１７号公報
【発明の開示】
【発明が解決しようとする課題】
【０００８】
本発明は、上記従来技術の問題に鑑み、硫化物、窒化物の固溶をできるだけ抑えて、金属組織を再結晶を促進した組織とすることができ、熱延板焼鈍を省略して、熱延板焼鈍を付加した製品と同等以上の磁気特性を有する無方向性電磁鋼板を、形状や板厚のばらつきを大きくするような圧延方法を用いることなく製造する方法を提供することを課題としてなされたものである。
【課題を解決するための手段】
【０００９】
上記の課題を解決するために本発明は、以下のようにしたことを特徴とする。
【００１０】
第１の無方向性電磁鋼板の製造方法の発明は、質量％で、Ｃ：０．００８％以下，Ｓｉ：１．５％〜３．５％、Ａｌ：０．２％〜３．０％、１．９％≦（％Ｓｉ＋％Ａｌ）、Ｍｎ：０．０２〜１．０％、Ｓ：０．００１５％以下、Ｎ：０．００２０％以下、Ｔｉ：０．００８％以下を含み、残部Ｆｅ及び不可避的不純物の組成よりなるスラブをスラブ加熱し、熱延し、熱延板を焼鈍することなく冷延し、仕上焼鈍を行うことにより無方向性電磁鋼板を製造する方法において、前記スラブを１０５０〜１１５０℃の範囲で加熱して粗圧延し、粗圧延後の粗バーを、粗圧延と仕上圧延の間のテーブル上で１０５０〜１１５０℃の範囲で加熱し、仕上前面温度を１０５０〜１１５０℃、仕上後面温度を１０００℃以上の条件で熱間仕上圧延を行うと共に熱間仕上圧延後１秒〜７秒間無注水とし、しかる後、注水冷却して７００℃以下の温度で巻き取ることを特徴とする。
【００１１】
また、第２の無方向性電磁鋼板の製造方法の発明は、前記第１の発明において、前記スラブが、更に、質量％で、ＲＥＭ、Ｍｇ、Ｃａ、Ｓｎ、Ｓｂ、Ｃｕの１種または２種以上を各々の含有量で０．０００５％〜０．３０％含むことを特徴とする。
【発明の効果】
【００１２】
本発明によれば、熱延板焼鈍を省略して、熱延板焼鈍を付加した製品と同等以上の磁気特性を有する高級無方向性電磁鋼板を、形状や板厚のばらつきを大きくすることなく製造することが可能となる。
【発明を実施するための最良の形態】
【００１３】
以下、本発明について詳細に説明する。
【００１４】
本発明者らは、熱延板焼鈍を省略して良好な磁気特性を得られる高級無方向性電磁鋼板の製造方法を開発すべく鋭意研究を重ねた結果、スラブ加熱温度を１１５０℃以下とすることが非常に有効であることを見出した。
【００１５】
図１は、本発明者らが行なった実験の実験結果の一例である。
Ｃ：０．００１１％，Ｓｉ：２．０％、Ａｌ：０．３％，Ｍｎ：０．２１％、Ｓ：０．００１２％、Ｎ：０．００１３％を含む溶鋼を真空溶解し、４０ｍｍ厚の鋳片を作成した。その後、鋳片を熱間圧延する際、加熱温度を種々変更して仕上後面温度を１００１〜１０１７℃で２．５ｍｍ厚に熱延し、仕上圧延後３秒無注水とし、その後注水して６２０℃の熱延板を作成した。その熱延板を酸洗し、０．５０ｍｍに冷延し、８８０℃×６０秒の仕上焼鈍を行い、焼鈍後の冷延板の磁気特性を測定した。このときのスラブ加熱温度と鉄損Ｗ１５／５０の関係を図１に示す。スラブ加熱が１１５０℃以下であると低いＷ１５／５０を得られることが分かる。鉄損の高かった加熱温度１２５０℃の冷延板の析出物を電子顕微鏡で観察した結果、数百ｎｍ以下の微細なＡｌＮが観察され、これが仕上焼鈍における結晶粒成長を抑制していた。
【００１６】
ところで、工場での熱延板の製造方法は、所定の成分を含有した溶鋼を２５０ｍｍ厚程度のスラブに連続鋳造し、所定の長さに切断し、その後、熱延のスラブ加熱炉で加熱し、幅調整圧延し、３０〜７０ｍｍ厚程度に粗圧延し、２〜３ｍｍ程度に仕上圧延し、注水ゾーンで注水されコイラーで巻き取られるというものである。加熱炉からスラブを抽出し、仕上圧延までの間の温度降下は避けることができず、前記特許文献１と同様に仕上後面温度１０００℃を確保しようとすると、一般には１１５０℃以上にスラブ加熱する必要があった。また、仕上圧延前面から仕上圧延後面の温度降下は、５０〜１００℃であり、仕上後面温度を１０００℃を確保するためには、仕上前面温度を１０５０〜１１００℃確保する必要があった。これらより、スラブ加熱を１０５０〜１１５０℃と低温化し、かつ仕上後面温度を１０００℃以上とするためには、粗バーを加熱する必要があることが分かった。
【００１７】
そこで、粗バーでの加熱の影響を検討した。図２は、本発明者らが行なった実験の実験結果の一例である。
Ｃ：０．００１３％，Ｓｉ：２．０％、Ａｌ：０．３％，Ｍｎ：０．２３％、Ｓ：０．００１０％、Ｎ：０．００１５％を含む溶鋼を真空溶解し、１００ｍｍ厚の鋳片を作成した。その後、鋳片を熱間圧延する際、１１５０℃で１時間均熱し、４０ｍｍ厚に粗圧延し、粗バーを直ちに加熱炉に挿入し、種々の温度で２分均熱し、仕上圧延温度を１００３〜１０１１℃で２．５ｍｍ厚に熱延し、仕上圧延後３秒無注水とし、その後注水して６２０℃の熱延板を作成した。その熱延板を酸洗し、０．５０ｍｍに冷延し、８８０℃×６０秒の仕上焼鈍を行い、焼鈍後の冷延板の磁気特性を測定した。このときの粗バー加熱温度と鉄損Ｗ１５／５０の関係を図２に示す。これより、粗バーを１０５０〜１１５０℃で均熱した場合、良好な磁気特性を得られることが分かった。
【００１８】
工場の一般の熱延方法では、粗圧延終了から仕上圧延開始までの時間は長くても２分程度である。従って、この実験より１１５０℃以下なら粗バー加熱しても問題ないことが分かった。
本発明は以上の知見に基づいてなされたものである。
【００１９】
以下に本発明の限定理由を説明する。
【００２０】
まず、スラブの組成について説明する。なお、以下の成分は、鋼中に含まれる量である。
【００２１】
Ｃは、熱間圧延中にオーステナイト、フェライト２相域とさせないことと、０．００８％を超えると磁気時効により製品の磁気特性を劣化させるので、０．００８％以下（０を含む）とした。
【００２２】
Ｓｉ，Ａｌは、いずれも電気抵抗を上げ、渦電流損失を下げるため、下限は各々１．５％，０．２％とした。Ｓｉ，Ａｌを各々３．５％，３．０％を超えて添加すると加工性が著しく劣化する。このため、Ｓｉ：１．５％〜３．５％、Ａｌ：０．２％〜３．０％とした。
１．９％≦（％Ｓｉ＋％Ａｌ）は、Ｃが０．００８％以下で、１．９％≦（％Ｓｉ＋％Ａｌ）であればオーステナイト、フェライト２相域とならずフェライト１相となるため１．９％≦（％Ｓｉ＋％Ａｌ）とした。
【００２３】
Ｍｎは、熱延性をよくするために０．０２％以上添加する。上限の１．０％は経済的理由によるものである。
【００２４】
Ｓは、微細な硫化物あるいは酸硫化物をつくり、１次再結晶温度を高める有害な作用を演ずるため、０．００１５％以下とした。
【００２５】
Ｎは、ＴｉＮ、ＡｌＮの析出を最小限にし、結晶粒成長の抑制を回避するため０．００２０％以下とする。
【００２６】
Ｔｉは、微細なＴｉＮ，ＴｉＣをつくり、結晶粒成長の抑制を回避するため０．００８％以下（０を含む）とする。
【００２７】
質量％でＲＥＭ、Ｍｇ、Ｃａ、Ｓｎ、Ｓｂ、Ｃｕは、１種または２種以上を各々の含有量で０．０００５％以上含有すると、実施例に示すように磁気特性を改善でき、上限の０．３０％は効果が飽和するためである。
【００２８】
次に、製造条件について説明する。
【００２９】
スラブ加熱は１０５０〜１１５０℃とする。１１５０℃を超えるとスラブ加熱でＡｌＮ，ＭｎＳが固溶し、続く熱延で微細に析出し、仕上焼鈍での粒成長性が悪く、低鉄損を得られない。１０５０℃未満では、粗圧延後の粗バーの温度が下がりすぎ、仕上後面温度１０００℃を確保するための粗バー加熱の負荷が大きくなりすぎる。
【００３０】
粗バーの加熱は仕上後面温度１０００℃以上確保するために行う。スラブ加熱を１０５０〜１１５０℃と低温化した場合、通常では熱延ラインで温度降下してしまい仕上後面温度１０００℃以上を得られない。粗バーの加熱温度が１１５０℃を超えると磁気特性が劣化する。また、１０５０℃未満だと仕上後面温度を１０００℃以上に確保することができない。
【００３１】
粗バーの加熱は、粗圧延から仕上圧延の間のテーブルで、バーナーを取り付けたカバーを設置してバーナー加熱したり、誘導加熱装置を取り付けたカバーを設置して加熱すると、効率的に加熱できる。その他の方法で加熱しても構わない。
【００３２】
熱間仕上圧延における仕上前面温度を１０５０〜１１５０℃と限定した理由は、１１５０℃よりも高いと、粗バ−の加熱を１１５０℃以上にする必要があり、磁気特性が劣化する。また、１０５０℃よりも低いと仕上後面温度１０００℃以上を確保できない。
【００３３】
また、仕上後面温度を１０００℃以上と限定した理由は、１０００℃以上とすると熱延板焼鈍を省略しても、熱延板焼鈍を付加した製品と同等以上の磁気特性が得られるからである。
【００３４】
熱間仕上圧延後の無注水時間は、１０００℃以上の仕上後面温度で熱延した場合、再結晶、正常粒成長に少なくとも１秒は要し、これ未満では磁束密度が低くなるため、下限は１秒とし、上限の７秒は、無注水時間が７秒を越えると、その分注水時間が短縮され、７００℃以下で巻き取ることが工業的に困難となるためである。
【００３５】
巻き取り温度は、７００℃を越えると酸洗性が悪化するため７００℃以下とした。好ましくは６５０℃以下である。下限は、好ましくは、５００℃以上であり、それ以下では巻取りが悪化する。
巻き取られた熱延板は、以後、熱延板焼鈍することなく冷延され、仕上焼鈍される。
【実施例１】
【００３６】
Ｃ：０．００１９％，Ｓｉ：２．０％，Ｍｎ：０．２２％，Ｓｏｌ．Ａｌ：０．３％，Ｓ：０．００１１〜０．００１５％，Ｎ：０．００１１〜０．００１５％、を含有する２５０ｍｍ厚の無方向性電磁鋼板用連続鋳造スラブを種々の温度でスラブ加熱し、４０ｍｍ厚に粗圧延し、一部の試料は粗圧延と仕上圧延の間のテーブル上で誘導加熱、バーナー加熱で粗バーを加熱し、直ちに仕上圧延し、熱間圧延後の無注水時間を１秒とし、巻き取り温度は６４０℃、熱延板板厚は２．５ｍｍとした。続いて酸洗し、０．５０ｍｍに冷延し、８８０℃×６０の連続焼鈍し、絶縁皮膜を塗布して製品とした。この時の、スラブ加熱温度、粗バー加熱、仕上前面温度、仕上後面温度と磁気特性の関係を表１に示す。本発明範囲では、良好な磁気特性を得られることが分かる。
【００３７】
【表１】
0004705463.tif 000002
【実施例２】
【００３８】
Ｃ：０．００２７％，Ｓｉ：２．１％，Ｍｎ：０．２４％，Ｓｏｌ．Ａｌ：０．３％，Ｓ：０．００１３〜０．００１５％，Ｎ：０．０００９〜０．００１９％、ＲＥＭ，Ｍｇ，Ｃａ，Ｓｎ，Ｓｂ，Ｃｕを種々含有する２５０ｍｍ厚の無方向性電磁鋼板用連続鋳造スラブを１１２０℃でスラブ加熱し、４０ｍｍ厚に粗圧延し、誘導加熱＋バーナー加熱で１１１０℃で粗バーを加熱し、仕上前面温度  １０７２〜１０９９℃、仕上後面温度１０００〜１０２４℃で仕上圧延し、熱間圧延後の無注水時間を３秒とし、巻き取り温度は６８０℃、熱延板板厚は２．５ｍｍとした。続いて酸洗し、０．５０ｍｍに冷延し、８８０℃×６０の連続焼鈍し、絶縁皮膜を塗布して製品とした。この時の、ＲＥＭ，Ｍｇ，Ｃａ，Ｓｎ，Ｓｂ，Ｃｕの含有量と磁気特性の関係を表２に示す。ＲＥＭ，Ｍｇ，Ｃａ，Ｓｎ，Ｓｂ，Ｃｕを１種または２種以上含有すると、良好な磁気特性を得られることが分かる。
【００３９】
【表２】
0004705463.tif 000003
【図面の簡単な説明】
【００４０】
【図１】スラブ加熱温度と鉄損Ｗ１５／５０の関係図である。
【図２】粗バー加熱温度と鉄損Ｗ１５／５０の関係図である。
【図１】
0004705463.tif 000004
【図２】
0004705463.tif 000005